(57)【特許請求の範囲】
【請求項１】
軽量気泡コンクリートから成る壁パネルの上に重ね張りされる、重ね張り用の意匠パネルであって、
軽量気泡コンクリートから成り、表面に施された所定の意匠を有し、
前記意匠パネルは、前記壁パネルの上にビス止めによって固定され、
該壁パネルに打ち込まれた該ビスの引き抜き強度よりも、前記意匠パネルに該ビスの頭部座面を押し付けたときの、めり込み強度が小さく、
圧縮強度が、前記壁パネルの圧縮強度よりも低いことを特徴とする、意匠パネル。
【請求項２】
前記意匠パネルを成す軽量気泡コンクリートが、前記壁パネルを成す軽量気泡コンクリートよりも低比重であることを特徴とする、請求項１に記載の意匠パネル。
【請求項３】
軽量気泡コンクリートから成る壁パネルに、重ね張り用の意匠パネルがビス止めされてなる壁構造であって、
前記意匠パネルは、軽量気泡コンクリートから成り、表面に施された所定の意匠を有し、
圧縮強度が、前記壁パネルの圧縮強度よりも低いことを特徴とする、壁構造。
【請求項４】
前記壁パネルと前記意匠パネルとの間に設けられた断熱層を有することを特徴とする、請求項３に記載の壁構造。
【請求項５】
前記壁パネルの表面において、前記ビスが打ち込まれる箇所の近傍に設けられた接着剤層を有し、
該接着剤層の高さは、該壁パネル表面の不陸高さ以上であることを特徴とする、請求項３または４に記載の壁構造。
【請求項６】
前記ビスに加えて、少なくとも１ヶ所、貫通型又は拡張型アンカーを併用して前記意匠パネルが前記壁パネルに固定されていることを特徴とする、請求項３〜５のいずれか一項に記載の壁構造。
【請求項７】
前記壁パネルの上に請求項１または２に記載の意匠パネルをビス止めによって重ね張りする施工方法において、
該意匠パネルの圧縮強度および／または該ビスの寸法形状を、
該壁パネルにおけるビス引抜強度  ＞  該意匠パネルにおけるビスの頭部座面の、めり込み強度
の関係が成り立つように選定することを特徴とする、施工方法。
【請求項８】
前記意匠パネルに、前記ビス用の下穴加工及び／又は皿取加工を予め行うことなく、該ビスを打ち込むことを特徴とする、請求項７に記載の施工方法。
【発明の詳細な説明】
【技術分野】
【０００１】
本発明は、既存の外壁パネルの上に、新しい意匠パネルを張る、外観リフォームのための意匠パネル、壁構造及び施工方法に関する。
【背景技術】
【０００２】
近年、建物の外装材として、オートクレーブ養生した軽量気泡コンクリート（autoclaved lightweight aerated concrete：以下、ＡＬＣと称する。）から成るパネル（ＡＬＣパネル）が使用されている。特に、ＡＬＣパネルは軽量で高い耐火性と断熱性を発揮するため、ＡＬＣパネルを用いて外壁を構成した住宅が多くなっている。このような住宅でも、表面の塗装材は経時的に劣化するため、劣化した部分を補修することが必要となる。そこで、劣化した部分を新築時と同様の状態に戻すような処理や、新築時とは異なる仕様で改修する所謂リフォームを行うことがある。
【０００３】
従来、建物の外壁をリフォームするには、その表面を吹き付けにより再塗装して仕上げるのが一般的である。しかしながら吹き付けによる塗装を行った場合、近隣建物への塗料飛散や、塗料中の有機溶剤の揮散による環境負荷の増大などが問題となる。この問題は都市部など住宅密集地においてより深刻となる。これに対して、近年、外壁のリフォームを、再塗装によらずに実施しようとする試みがなされている。この工法は、古くなった既存の外壁面の上から新しい外壁パネルを重ね張りすることにより外装を一新するものである（例えば、特許文献１参照）。
【先行技術文献】
【特許文献】
【０００４】
【特許文献１】特開平１１−６２１７１号公報
【発明の概要】
【発明が解決しようとする課題】
【０００５】
しかしながら、ＡＬＣパネルを外壁に用いた場合、ＡＬＣ外壁パネルは表面強度が低く脆いため、従来、ＡＬＣ外壁パネルの表面に石張り、モルタル塗り等の重い仕上げを施したり、ＡＬＣ壁に重量物等をビス止めしたりすることは避けられてきた。
ＡＬＣは強度が低く脆いため、ビスが効き難く、ビス止めしたとしても少しの締め過ぎでビス周囲が崩れ、ビスの引抜強度が低下する問題があった。長期的にも、繰返しの引抜や剪断でビス周囲が崩れると、ビス引抜強度の低下につながる。また、ＡＬＣ外壁パネルの端部の無筋部にビスを打ち込むと、いずれ割裂する虞もある。
そのため、従来、ＡＬＣ外壁パネルに重量物を取り付ける際には、ＡＬＣ外壁パネルではなく建物の躯体に固定する、あるいは、ＡＬＣ外壁パネルに固定する場合には、貫通型または拡張型のアンカーを用いて取り付けていた。軽い成形板を用いての仕上げは、厚形ＡＬＣ外壁にボルト止めした胴縁に取り付けてきた。しかしながら、これらの方法では施工性が悪い。
【０００６】
以上の事情により、既存のＡＬＣ外壁パネルの改修は、つぎのように為されてきた。例えば現在主流の方法としては、塗装の塗り替えが挙げられるが、美観の「回復」であって、意匠性を向上するとは言えない。その他にも、タイル・化粧シートを接着する方法、新外壁を躯体に取付ける方法、既存のＡＬＣ外壁パネルを撤去し新外壁を取付ける方法などが挙げられるが、いずれも、意匠性の向上には効果があるものの、既存塗装の不確実な付着強度に接着強度が左右されたり、施工が大がかりになったりするなど、問題があった。
【０００７】
本発明は、上述した従来の実情に鑑みてなされたものであり、本発明の目的は、ＡＬＣ外壁パネルの上に、簡便に、かつ信頼性高く、新外壁となる意匠パネルを張ることのできる、意匠パネル、壁構造及び施工方法を提供することにある。
【課題を解決するための手段】
【０００８】
本発明者らは鋭意検討を続けた結果、ＡＬＣ外壁パネルと意匠パネルとの圧縮強度を規定することにより、上記問題を解決できることを見出し、本発明を完成するに至った。
すなわち、本発明は以下のとおりである。
［１］
軽量気泡コンクリートから成る壁パネルの上に重ね張りされる、重ね張り用の意匠パネルであって、
軽量気泡コンクリートから成り、表面に施された所定の意匠を有し、
前記意匠パネルは、前記壁パネルの上にビス止めによって固定され、
該壁パネルに打ち込まれた該ビスの引き抜き強度よりも、前記意匠パネルに該ビスの頭部座面を押し付けたときの、めり込み強度が小さく、
圧縮強度が、前記壁パネルの圧縮強度よりも低いことを特徴とする、意匠パネル。
［２］
前記意匠パネルを成す軽量気泡コンクリートが、前記壁パネルを成す軽量気泡コンクリートよりも低比重であることを特徴とする、［１］に記載の意匠パネル。
［３］
軽量気泡コンクリートから成る壁パネルに、重ね張り用の意匠パネルがビス止めされてなる壁構造であって、
前記意匠パネルは、軽量気泡コンクリートから成り、表面に施された所定の意匠を有し、
圧縮強度が、前記壁パネルの圧縮強度よりも低いことを特徴とする、壁構造。
［４］
前記壁パネルと前記意匠パネルとの間に設けられた断熱層を有することを特徴とする、［３］に記載の壁構造。
［５］
前記壁パネルの表面において、前記ビスが打ち込まれる箇所の近傍に設けられた接着剤層を有し、
該接着剤層の高さは、該壁パネル表面の不陸高さ以上であることを特徴とする、［３］または［４］に記載の壁構造。
［６］
前記ビスに加えて、少なくとも１ヶ所、貫通型又は拡張型アンカーを併用して前記意匠パネルが前記壁パネルに固定されていることを特徴とする、［３］〜［５］のいずれか一項に記載の壁構造。
［７］
前記壁パネルの上に［１］または［２］に記載の意匠パネルをビス止めによって重ね張りする施工方法において、
該意匠パネルの圧縮強度および／または該ビスの寸法形状を、
該壁パネルにおけるビス引抜強度  ＞  該意匠パネルにおけるビスの頭部座面の、めり込み強度
の関係が成り立つように選定することを特徴とする、施工方法。
［８」
前記意匠パネルに、前記ビス用の下穴加工及び／又は皿取加工を予め行うことなく、該ビスを打ち込むことを特徴とする、［７］に記載の施工方法。
【発明の効果】
【０００９】
本発明によれば、新外壁となる意匠パネルの圧縮縮強度を、既存のＡＬＣ外壁パネルの圧縮強度よりも低くすることで、ＡＬＣ外壁パネルの上に、簡便に、かつ信頼性高く、ビス止めすることのできる意匠パネル、壁構造及び施工方法を提供することができる。
【図面の簡単な説明】
【００１０】
【図１】本発明の壁構造の一例を示す分解斜視図である。
【図２】本発明の壁構造の一例を示す断面図である。
【図３】本発明の壁構造の一例を示す断面図である。
【図４】本発明の壁構造の一例を示す断面図である。
【図５】ビスの引抜強度と、ビスのめり込み強度との関係を示す図である。
【発明を実施するための形態】
【００１１】
以下、本発明の実施の形態について、図面を参照しながら説明する。
図１及び図２は、本発明の壁構造の一例を示す図であり、図１は分解斜視図、図２は断面図である。
本発明の壁構造１は、オートクレーブ養生した軽量気泡コンクリート（ＡＬＣ）から成る外壁パネル（ＡＬＣ外壁パネル２０）に、軽量気泡コンクリートから成る意匠パネル１０が、ビス２によって固定（ビス止め）されてなる。
また、本発明の意匠パネル１０は、ＡＬＣから成る外壁パネル２０の上に重ね張りされる、重ね張り用の意匠パネルであって、軽量気泡コンクリートから成り、表面に施された所定の意匠を有し、圧縮強度が、外壁パネル（ＡＬＣ外壁パネル２０）の圧縮強度よりも低いことを特徴とする。
本発明では、既存のＡＬＣ外壁パネル２０の上に（ＡＬＣ外壁パネル２０を覆うように）、軽量気泡コンクリート製の意匠パネル１０をビス止めにより取り付けている。これにより、建物の外観が一新され、意匠性が向上する。
【００１２】
本明細書において、外壁パネル２０は、オートクレーブ（高温高圧蒸気）養生した軽量気泡コンクリート（ＡＬＣ）から成り、このＡＬＣ外壁パネル２０は、狭義のＡＬＣ、すなわち、ＪＩＳ  Ａ５４１６に相当するＡＬＣから成るパネルのことを主にいうものとする。
このようなＡＬＣパネルには、厚形（≧７５ｍｍ）と薄形（＜７５ｍｍ）とがあり、本実施形態では、既存のＡＬＣ外壁パネル２０として、厚形のＡＬＣパネルを想定している。このようなＡＬＣパネルの比重は、例えば０．４５〜０．５５であり、圧縮強度は、例えば３Ｎ／ｍｍ２以上である。ＡＬＣ外壁パネル２０は、例えば厚さ１００ｍｍ×幅６００ｍｍ×長さ３０００ｍｍの長方形板状である。
また、本明細書において、意匠パネル１０は軽量気泡コンクリートとして、広義のＡＬＣから成るパネル全般のことをいうものとする。このような軽量気泡コンクリートの比重は、例えば０．２５〜０．４０であり、圧縮強度は、例えば２．５〜３Ｎ／ｍｍ２である。
また、意匠パネル１０には、その表面に、各種模様を表す凹凸や溝等が形成されている。
【００１３】
本発明の意匠パネル１０は、家屋等建物の既存の外壁パネル２０に重ね貼りされる、リフォーム用パネルである。建物の外壁パネル２０とは、建築物の最外周を覆う壁を指し、ＡＬＣ製の外壁パネルを指す。重ね張りするとは、既存の外壁パネル２０を取り除くことなく、その外壁パネル２０の上に重なるように張り付けることを言う。この際、既存の外壁に補修が必要な場合は適宜補修してから、意匠パネル１０を張り付けることも、この重ね張りすることに含める。
意匠パネル１０は、既存のＡＬＣ外壁パネル２０を覆うように、ビス２により取り付けられる。これにより、既存のＡＬＣ外壁パネル２０を取り外したり、或いは再塗装などを施したりすることなく、建物外観を一新することができ、施工性を高めることができる。
【００１４】
上述したように、従来、意匠パネルのような重量物をＡＬＣ外壁にビス止めすることは避けられてきた。本発明で、意匠パネルをＡＬＣ外壁にビス止め可能とした理由は、主につぎのような根拠による。
（１）意匠パネル１０をＡＬＣ外壁パネル２０に比べて柔らかく（圧縮強度を低く）することで、ビス２の締め過ぎを防止できる。
（２）意匠パネル１０をＡＬＣ外壁パネル２０と同質のものにすることで、線膨張係数がほぼ同じになり、意匠パネル１０とＡＬＣ外壁パネル２０との温度伸縮差を排除することができる。これにより温度伸縮の違いによるビス２の緩みを防止できる。
（３）意匠パネル１０をＡＬＣ外壁パネル２０とほぼ同じモジュール（寸法）とすることで、意匠パネル１０が既存のＡＬＣ外壁パネル２０を跨いで張られることが防止される。これにより、例えば地震などによりビス２の周囲が崩れてビス引抜強度が低下することを防止できる。
（４）意匠パネル１０の取り付けに、ビス２に加えて接着剤を併用することで、意匠パネル１０の万が一の脱落を防止できる。なお、接着剤の主な目的はＡＬＣ外壁パネル２０の表面の不陸吸収である。
以下、（１）〜（４）について詳しく説明する。
【００１５】
（１）意匠パネル１０の材質を、既存のＡＬＣ外壁よりも柔いものとする。
本発明の意匠パネル１０は、ＡＬＣから成る外壁パネル２０の上に重ね張りされる、重ね張り用の意匠パネル１０であって、軽量気泡コンクリートから成り、表面に施された所定の意匠を有し、圧縮強度が、外壁パネルの圧縮強度よりも低いことを特徴とする。
意匠パネル１０の材質を、既存のＡＬＣ外壁パネル２０よりも柔いものとすることにより、ＡＬＣ外壁パネル２０へのビス２のねじ込みが、柔い意匠パネル１０へのビス頭の侵入に負けないようになる。これによりビス２の締め過ぎおよび空回りが防止されるとともに、ＡＬＣ外壁パネル２０にビス２を確実に効かせることができる。また、外壁パネル２０と意匠パネル１０との間に伸縮差が生じたとしても、圧縮強度の高い外壁パネル２０内のビス２の周囲が崩れにくく、ビス引抜強度の低下を抑えることができる。
【００１６】
（２）  意匠パネル１０の材質を、ＡＬＣ外壁パネル２０よりも比重の低い気泡コンクリートにする。
上述したように、既存の外壁パネル２０を成すＡＬＣは、主にＪＩＳ  Ａ５４１６に相当する狭義のＡＬＣであるが、意匠パネル１０を成す軽量気泡コンクリートは、広義のＡＬＣである。
意匠パネル１０を既存のＡＬＣ外壁パネル２０と同質の軽量気泡コンクリート製とすることで、意匠パネル１０をＡＬＣ外壁パネル２０に取り付けた際の馴染みがよくなる。意匠パネル１０とＡＬＣ外壁パネル２０との線膨張係数がほぼ同じとなり、温度変化による伸縮差が生じにくいため、ビス２周囲が崩れることによるビス引抜強度の低下を抑えることができる。また、意匠パネル１０を軽量気泡コンクリート製とすることで、高い不燃性、断熱性および透湿性を実現することができる。
【００１７】
さらに、意匠パネル１０を軽量気泡コンクリート製とすることで、比重が低く（軽く）なり、建物への負荷を抑えることができる。特に、意匠パネル１０を成す軽量気泡コンクリートが、既存の外壁パネル２０を成すＡＬＣよりも低比重である。パネルの比重と柔らかさとの間には一定の相関関係があり、一般的に、比重を低くすることで、パネルを柔いものとすることができる。すなわち、意匠パネル１０を既存のＡＬＣ外壁パネル２０よりも低比重のものとすることで、一般的に、意匠パネル１０を既存のＡＬＣ外壁パネル２０よりも柔いものとすることができる。なお、意匠パネル１０は、比重それ自体よりも、「柔いこと」が大事である。比重を低くすることは、比較的容易に、所定の柔らかさを確保できる有効な手段である。
【００１８】
具体的には、意匠パネル１０の比重は、ＡＬＣ外壁パネル２０の比重の９０％以下であることが好ましく、８０％以下であることが好ましい。例えば、ＡＬＣ外壁パネル２０の比重がＪＩＳ規格の中心値である０．５０の場合、意匠パネル１０の比重は、ＡＬＣ外壁パネル２０の９０％で０．４５となり、８０％で０．４０となる。なお、気泡コンクリートは発泡高さで比重分布があるため、本明細書でいう比重は、発泡高さの中央部における比重値とする。また、気泡コンクリートは含水率によっても比重が変わるため、本明細書でいう比重は、絶乾時の比重値とする。
【００１９】
（３）意匠パネル１０の寸法は、既存のＡＬＣ外壁パネル２０に略等しいものとする。
特に、ＡＬＣ外壁パネル２０と意匠パネル１０との短辺の長さを略等しくする。これにより意匠パネル１０が既存のＡＬＣ外壁パネル２０を跨いで張られることを防止できるので、建物の耐震性を損ねない。また、ビス２の周囲が崩れてビス引抜強度が低下することが抑制される。既存のＡＬＣ外壁パネル２０がいわゆるロッキング構法により建物に取り付けられている場合に、特に有効である。２枚以上の意匠パネル１０を組み合わせることにより、１枚のＡＬＣ外壁パネル２０とほぼ等しいモジュールとすることも可能である。
ＡＬＣ外壁パネル２０の大きさは、例えば、厚さ１００ｍｍ×幅６００ｍｍ×長さ３ｍの長方形板状であり、意匠パネル１０の大きさは、例えば、厚さ３７ｍｍ×幅６００ｍｍ×長さ２ｍおよび１ｍの長方形板状である。本実施形態では、長辺を縦方向にして並べて配置する場合を例に挙げて説明するが、これに限定されるものではない。
このような意匠パネル１０は、既存のＡＬＣ外壁パネル２０の上にビス２によって重ね張りされる。
【００２０】
（４）既存のＡＬＣ外壁パネル２０上に接着剤を部分塗布してから意匠パネル１０を張る。
既存のＡＬＣ外壁パネル２０上に意匠パネル１０を取り付ける前に、ＡＬＣ外壁に接着剤を塗布して接着剤層３を設けることが好ましい。接着剤層３は、ＡＬＣ外壁パネル２０表面の、少なくともビス打ちする箇所の近傍に設けられる。ビス止めの際に、意匠パネル１０の万が一の落下を防止することができ、施工性、作業時の安全性が向上する。
接着剤層３の厚みは、ＡＬＣ外壁パネル２０表面の不陸高さ以上である。ＡＬＣ外壁パネル２０の表面には塗料の玉吹きなどによる凹凸（不陸）が存在しており、そのまま（接着剤層を形成せずに）意匠パネル１０をビス止めすると、凹凸によりパネルが湾曲しひび割れするおそれがある。
そのため、意匠パネル１０を取りつける前に、ＡＬＣ外壁パネル２０の表面に接着剤を塗布して接着剤層３を設けることが好ましい。接着剤層３の厚さは、ＡＬＣ外壁パネル２０の表面に存在する凹凸（不陸）の高さ以上とすることが好ましい。これにより、凹凸の隙間を埋めることができる（不陸吸収）。
【００２１】
このとき、接着剤をＡＬＣ外壁パネル２０の全面に塗布してしまうと、ＡＬＣ外壁パネル２０の通気性及び透湿性を妨げてしまうほか、接着剤の使用量が増大し不経済であるため、接着剤は部分的に塗布することが好ましい。
接着剤の部分的な塗付は特に限定されないが、例えば図１に示すように、接着剤層３は、ＡＬＣ外壁パネル２０の長手方向に３本の線状に形成されることが好ましい。接着剤層３は、例えば、パネルの幅方向中央に１本、その両側に略等間隔に１本ずつ、合わせて３本の線状に設けられる。外側の接着剤層３は、パネル幅方向のビス打ち込み位置に合わせて塗布される。このように接着剤層３を長手方向に３本の線状に設けることで、パネル長手方向のビス打ち込み位置への自由度が高くなる。
接着剤層３の塗布位置は、ＡＬＣ外壁パネル２０の長辺側から１２０〜１５０ｍｍの位置とすることがさらに好ましい。ＡＬＣ外壁パネル２０の鉄筋位置よりも内側にビス２が入るので、ビス強度の信頼性が高くなる。
接着剤の種類としては特に限定されるものではないが、ＡＬＣパネル、その他、外壁パネル用の接着剤として用いられている公知の接着剤を使用することができる。
【００２２】
上述した（１）〜（４）のほか、本発明では、ＡＬＣ外壁パネル２０の上に意匠パネル１０を張り付ける際に、以下のように施工することが好ましい。
（５）接着剤層３の近傍でビス止めする。
意匠パネル１０をＡＬＣ外壁パネル２０にビス止めする際、ＡＬＣ外壁パネル２０上に予め塗布した接着剤層３の近傍に打ち込むことが好ましい。
接着剤層３によりＡＬＣ外壁パネル２０表面の微小凹凸（不陸）が吸収されるため、凹凸によりパネルが曲がることなく（曲げ応力がかかることなく、）ビス止めすることができ、曲げ応力に起因する意匠パネル１０のひび割れを防止することができる。また、接着剤層３の近傍にビス２を打ち込むことで、万が一のビス２の脱落を防止することができる。
【００２３】
接着剤層３の形成位置、及びビス２の打ち込み位置とも、パネルの長辺側から１２０〜１５０ｍｍの位置とすることが好ましい。例えば、パネルの端部無筋部にビス２を打ち込むとパネルがヒビ割れする可能性があるが、上記の位置にビス２を打ち込むことにより、端部無筋部を避けてビス２を打ち込むことができ、パネルのヒビ割れを回避し、安定してビス引抜強度を得ることができる。また、ＡＬＣ外壁パネル２０がかつて主流だった挿入筋構法で躯体に取り付けられている場合は、４隅にあるパネル取付部近傍にビス２を打ち込むとその取付強度を損なう可能性があるが、上記の位置にビス２を打ち込むことにより、パネル取付部を避けてビス２を打ち込むことができ、取付強度を損ねずにすむ。
図１において、ビス２の打ち込み位置の一例を＋印で示している。この例では、パネル幅方向の中央において上下で１か所ずつ、および、幅方向の両側において３か所ずつ、合わせて８点打ちの場合を示しているが、本発明はこれに限定されるものではない。
【００２４】
（６）意匠パネル１０に、予めビス２用の下穴加工及び／又は皿取加工を行うことなく、ビス２打ちする。
従来、ビス２の締め過ぎによる強度低下などの理由で、意匠パネル１０をＡＬＣ外壁パネル２０にビス止めすることは敬遠されてきた。ビス２の締め過ぎは、ビス２の頭部の着座時に生じることがほとんどである。よって、ビス２の頭部を収納する凹部（皿取）をビス２の頭部自身で穿孔して侵入させると締め過ぎになりがちだった。
しかし、本発明では、意匠パネル１０を柔くすることでビス頭の侵入を容易にしたので、ビス２用の下穴加工及び／又は皿取り加工を行わなくてもビス２の締め過ぎを防止できる。これにより施工性が向上する。
【００２５】
（７）ＡＬＣ外壁パネル２０との間に断熱板３０を介して、意匠パネル１０を取り付ける。
図３に示すように、ＡＬＣ外壁パネル２０に意匠パネル１０を取り付ける際に、ＡＬＣ外壁パネル２０と意匠パネル１０との間に、断熱板３０を配することが好ましい。これにより断熱性が向上する。
断熱板３０は、通常、建物外壁の断熱板として用いられているものであれば特に限定されるものではなく、プラスチックフォーム製の断熱板、無機製の断熱板等を用いることができる。断熱板３０が、難燃性又は不燃性を有するとさらに好ましい。また断熱板３０により、ＡＬＣ外壁パネル２０の表面に存在する凹凸（不陸）を吸収する効果もある。
このような断熱板３０は、意匠パネル１０と予め一体化されていると、作業性、施工性が向上し好適である。
【００２６】
（８）少なくとも１ヶ所、貫通型又は拡張型アンカーを併用する。
図４に示すように、ビス２に加えて貫通型又は拡張型アンカーを用いて意匠パネル１０をＡＬＣ外壁パネル２０に固定することが好ましい。図４では貫通型アンカー４を用いた例を示している。貫通型又は拡張型アンカーを用いることで、意匠パネル１０の万が一の脱落を確実に防止することができ、安全性をより高めることができる。
【００２７】
（９）意匠パネル１０の少なくとも一部をビス止めしたのちに、貫通型又は拡張型アンカーを施工する。
貫通型又は拡張型アンカーを用いる場合、意匠パネル１０の少なくとも１ヶ所以上を、ＡＬＣ外壁パネル２０にビス止めした後に、貫通型又は拡張型アンカーを打ち込むことが、より好ましい。ビス２が意匠パネル１０の仮止め機能を果たすため、アンカー用の下穴開け・アンカー挿入等の作業が容易になり、施工性が向上する。
【００２８】
（１０）図５に示すように、既存のＡＬＣ外壁パネル２０の上に意匠パネル１０をビス止めにて重ね張りする施工方法において、意匠パネル１０の圧縮強度および／またはビス２の寸法形状を、
（既存のＡＬＣ外壁パネル２０におけるビス２の引抜強度）  ＞  （意匠パネル１０におけるビス２の頭部座面の、めり込み強度）
の関係が成り立つように、意匠パネル１０及び／又はビス２を選定することが好ましい。
意匠パネル１０におけるビス２の頭部座面のめり込み強度が、既存のＡＬＣ外壁パネル２０におけるビス２の引抜強度よりも大きいと、ビス２の頭部が着座した後もねじ込みを続けようとすると、ビス２頭部が意匠パネル１０にめり込んでいかず、その結果、ビス２の先端部はＡＬＣパネル内で空回りしてしまう。するとビス２周囲のＡＬＣパネルが崩れ、ビス２の引抜強度が低下してしまう。
ＡＬＣ外壁パネル２０におけるビス２の引抜強度と、意匠パネル１０におけるビス２の頭部座面のめり込み強度とが、上記関係になるように、意匠パネル１０及びビス２を選定することで、ビス２の頭部が意匠パネル１０表面に着座した後も、ねじ込みを妨げないので、ビス２を確実に効かせることができる。
上記のような方法によれば、ＡＬＣ外壁パネルの上に、簡便に、かつ信頼性高く、新外壁となる意匠パネルをビス止めすることができ、建物の美観を一新することができる。
【００２９】
以上、本発明の実施の形態について説明してきたが、本発明はこれに限定されるものではなく、発明の趣旨を逸脱しない範囲で適宜変更可能である。
【産業上の利用可能性】
【００３０】
本発明による施工方法を用いることで、既存のＡＬＣ外壁パネルの上に、簡便に、かつ信頼性高く、新外壁となる意匠パネルを張ることのできるものとなり、外装リフォームの施工方法として広く利用することができる。
【符号の説明】
【００３１】
１    ：壁構造
２    ：ビス
３    ：接着剤層
４    ：貫通型アンカー
１０    ：意匠パネル
２０    ：ＡＬＣ外壁パネル
３０    ：断熱板
【図１】
0006563673.tif 000002
【図２】
0006563673.tif 000003
【図３】
0006563673.tif 000004
【図４】
0006563673.tif 000005
【図５】
0006563673.tif 000006